СПОСОБЫ ПОЛУЧЕНИЯ МЕТАЛЛОЦЕНОВЫХ КАТАЛИТИЧЕСКИХ СИСТЕМ В ЦИКЛОГЕКСЕНЕ

1. Способ получения каталитической композиции, включающий
(i) приведение в контакт подложки-активатора и алюминийорганического соединения в течение первого периода времени с получением предварительно приведенной в контакт смеси; и
(ii) приведение в контакт предварительно приведенной в контакт смеси со второй смесью, содержащей циклогексен и металлоценовое соединение, в течение второго периода времени с получением каталитической композиции.
2. Способ по п. 1, отличающийся тем, что
первый период времени составляет по меньшей мере около 15 секунд; и
активность указанной каталитической композиции больше, чем активность каталитической системы, полученной посредством первоначального комбинирования подложки-активатора и второй смеси, с последующим комбинированием с алюминийорганическим соединением, при одинаковых условиях полимеризации.
3. Способ по п. 1, отличающийся тем, что
подложка-активатор содержит фторированный твердый оксид, сульфатированный твердый оксид, фосфатированный твердый оксид или их комбинацию; и
металлоценовое соединение содержит мостиковое металлоценовое соединение на основе циркония или гафния с циклопентадиенильной группой и флуоренильной группой.
4. Способ по п. 1, отличающийся тем, что активность указанной каталитической композиции больше, чем активность каталитической системы, полученной с применением толуола вместо циклогексена во второй смеси, при одинаковых условиях получения катализатора и полимеризации.
5. Способ по п. 1, отличающийся тем, что
суспензию подложки-активатора в углеводородном разбавителе приводят в контакт с алюминийорганическим соединением на стадии (i); и
вторая смесь, содержащая циклогексен и металлоценовое соединение, представляет собой раствор.
6. Способ по п. 1, отличающийся тем, что вторая смесь содержит циклогексен, 1-гексен и металлоценовое соединение.
7. Способ по п. 6, отличающийся тем, что
массовое отношение 1-гексен:циклогексен во второй смеси составляет от около 90:10 до около 20:80; и
активность указанной каталитической композиции больше, чем активность каталитической системы, полученной с применением толуола и 1-гексена вместо циклогексена и 1-гексена во второй смеси, при одинаковых условиях получения катализатора и полимеризации.
8. Способ полимеризации олефина, включающий приведение в контакт каталитической композиции с олефиновым мономером и необязательным олефиновым сомономером в системе реактора полимеризации в условиях полимеризации с получением олефинового полимера, причем каталитическая композиция получена способом по п. 1.
9. Способ полимеризации олефина по п. 8, отличающийся тем, что
подложка-активатор содержит фторированный оксид кремния-алюминия, фторированный покрытый диоксидом кремния оксид алюминия, фторированный-хлорированный покрытый диоксидом кремния оксид алюминия, сульфатированный оксид алюминия, фосфатированный оксид алюминия или их комбинацию;
система реактора полимеризации содержит суспензионный реактор, газофазный реактор, растворный реактор или их комбинацию; и
3
10
олефиновый мономер содержит этилен, а олефиновый сомономер содержит С-С альфа-олефин.
10. Способ получения каталитической композиции, включающий приведение в контакт, в любом порядке
(a) подложки-активатора;
(b) смеси, содержащей циклогексен и металлоценовое соединение; и
(c) алюминийорганического соединения;
с получением каталитической композиции.
11. Способ по п. 10, отличающийся тем, что:
подложка-активатор содержит фторированный твердый оксид, сульфатированный твердый оксид, фосфатированный твердый оксид или их комбинацию;
алюминийорганическое соединение содержит триметилалюминий, триэтилалюминий, три-н-пропилалюминий, три-н-бутилалюминий, триизобутилалюминий или любую их комбинацию; и
металлоценовое соединение содержит немостиковое металлоценовое соединение на основе циркония или гафния, содержащее две циклопентадиенильные группы, две инденильные группы или циклопентадиенильную и инденильную группу.
12. Способ по п. 10, отличающийся тем, что активность указанной каталитической композиции больше, чем активность каталитической системы, полученной с применением толуола вместо циклогексена в указанной смеси, при одинаковых условиях получения катализатора и полимеризации.
13. Способ по п. 10, отличающийся тем, что указанная смесь содержит циклогексен, 1-гексен и металлоценовое соединение.
14. Способ по п. 13, отличающийся тем, что:
массовое отношение 1-гексен:циклогексен в указанной смеси составляет от около 90:10 до около 50:50; и
активность указанной каталитической композиции больше, чем активность каталитической системы, полученной с применением толуола и 1-гексена вместо циклогексена и 1-гексена в указанной смеси, при одинаковых условиях получения катализатора и полимеризации.
15. Способ по п. 13, отличающийся тем, что смесь, содержащая циклогексен, 1-гексен и металлоценовое соединение, менее склонна к образованию осадка металлоценового соединения и/или металлоценовое соединение выпадает в осадок при более низкой температуре, чем в случае смеси, содержащей толуол, 1-гексен и металлоценовое соединение, при проведении сравнения при одинаковой концентрации металлоцена и при одинаковом массовом отношении 1-гексен:циклогексен.
16. Способ полимеризации олефина, включающий приведение в контакт каталитической композиции с олефиновым мономером и необязательным олефиновым сомономером в системе реактора полимеризации в условиях полимеризации с получением олефинового полимера, причем каталитическая композиция получена способом по п. 10.
17. Способ полимеризации олефина по п. 16, отличающийся тем, что
олефиновый полимер по существу не содержит остаточного толуола;
система реактора полимеризации содержит суспензионный реактор, газофазный реактор, растворный реактор или их комбинацию; и
каталитическую композицию приводят в контакт с этиленом и олефиновым сомономером, содержащим 1-бутен, 1-гексен, 1-октен или их смесь.
18. Способ полимеризации олефина по п. 17, отличающийся тем, что олефиновый полимер содержит меньшее количество остаточных растворителей, чем олефиновый полимер, полученный с применением каталитической системы, полученной с использованием толуола вместо циклогексена в указанной смеси, при одинаковых условиях получения катализатора и полимеризации.
19. Каталитическая композиция, содержащая
(A) подложку-активатор;
(B) алюминийорганическое соединение;
(C) металлоценовое соединение; и
(D) циклогексен.
20. Каталитическая композиция по п. 19, отличающаяся тем, что:
массовое отношение металлоценового соединения к подложке-активатору составляет от около 1:10 до около 1:10000; и
массовое отношение подложки-активатора к алюминийорганическому соединению составляет от около 1:5 до около 1000:1.